(57)【特許請求の範囲】
【請求項１】
金属ベルトに少なくとも一部が巻きつけられ、該金属ベルトに摺動する摺動面を少なくとも有し、素材の鋼としてＪＩＳ  Ｇ  ４０５３に規定されているクロム鋼又はクロムモリブデン鋼から選択した材料を用いた無段変速機用プーリーであって、
前記無段変速機用プーリーは、
前記摺動面の表面硬さがＨｖ８００以上であり、少なくとも１２００ＭＰａ以上の残留圧縮応力が付与された、前記摺動面を含む表層と、
該表層よりもさらに深さ方向に深い部分であり、かつ、前記摺動面から深さ方向の２０〜３０μｍの部分に残留オーステナイトを１５〜４０体積％有する残留オーステナイト層と、
前記摺動面から深さ方向の少なくとも３０μｍ以上の部分に３００ＭＰａ以下の残留圧縮応力が付与された内部残留圧縮応力部と、を少なくとも備えることを特徴とする無段変速機用プーリー。
【請求項２】
請求項１に記載の無段変速機用プーリーについて、前記素材の鋼に含有するＳｉ，Ｍｎ，Ｍｏについてさらに増量し、以下の（ａ）〜（ｃ）の少なくとも一種の条件を満足する範囲の成分を含有する鋼を用いたことを特徴とする無段変速機用プーリー。
（ａ）Ｓｉ：０．３５質量％を超え、かつ、１．０質量％以下
（ｂ）Ｍｎ：前記選択した材料において前記ＪＩＳ規格で規定されているＭｎの含有量の上限値を超え、かつ、１．５質量％以下
（ｃ）Ｍｏ：前記選択した材料において前記ＪＩＳ規格で規定されているＭｏの含有量の上限値を超え、かつ、０．８質量％以下
【請求項３】
請求項１又は２に記載の無段変速機用プーリーについて、素材として用いる鋼にさらに、Ｎｂ，Ｔｉ，Ｎｉ，Ｂを追加添加し、以下の（ｄ）〜（ｇ）の少なくとも一種の条件を満足する範囲の元素が添加された鋼を素材として用いたことを特徴とする無段変速機用プーリー。
（ｄ）Ｎｂ：０．００５〜０．２質量％
（ｅ）Ｔｉ：０．００５〜０．２質量％
（ｆ）Ｎｉ：０．０５〜３．０質量％
（ｇ）Ｂ：０．０００５〜０．００５質量％
【請求項４】
前記請求項１〜３のいずれかに記載の無段変速機用プーリーを備えた無段変速機。
【発明の詳細な説明】
【技術分野】
【０００１】
本発明は、無段変速機用プーリー及び無段変速機に係り、特に耐摩耗性に優れた無段変速機用プーリー及び無段変速機に関する。
【背景技術】
【０００２】
従来の車両のベルト式無段変速機は、図６（ａ）に示すように、入力プーリー１と、出力プーリー２と、無端状に形成され入力プーリー１及び出力プーリー２に巻き掛けられた金属製のベルト３と、を備えたものが一般的である。この入力プーリー１または出力プーリー２は、ベルト３の巻き付け径を制御して変速比を変化させながら、入力プーリー１の回転トルクをベルト３を介して出力プーリー２に伝達するようになっている。
【０００３】
具体的には、図６（ｂ）（図６（ａ）のＡ部拡大図）に示すように、ベルト３は、２つの無端状のスチールバンド３ａ，３ａを並置し、この２つのバンド３ａ，３ａの対向する周縁に、エの字状のブロック（金属エレメント）３ｂをバンド周方向に沿って複数枚嵌め込んだ構造である。また、ベルト３に巻き付けられた入力プーリー１及び出力プーリー２は、図６（ｃ）に示すように（図は出力プーリー２の断面図）、２つの入れ子式の円錐状のシーブ２Ａ，２Ｂを備えている。そして、先に示したベルト３の巻き付け径の制御は、プーリーの回転軸に沿って２つの円錐状のシーブを移動させることにより行われる。この際、ベルト３のエッジと摩擦接触するシーブ２Ａ，２Ｂの円錐周面（シーブ面）は、ベルト３の回転及びベルト３の巻付け径の制御に伴い、ベルト３のエッジに摺動する摺動面２ａとなる。そして、プーリー１，２に巻付けられるベルト３の張力は高く、さらにベルト３そのものはスチールからなるので、プーリー１，２の摺動面は摩耗し易い。
【０００４】
よって、無段変速機用プーリー及び無段変速機の耐久性を持続させるためには、プーリーの摺動面の摩耗を抑制することが望ましい。このような課題を鑑みて、例えば、浸炭処理、又は浸炭窒化処理（浸炭浸窒処理）により、摺動面も含む母材の表面硬さをＨｖ７５０以上としたべルト式無段変速機用プーリーが提案されている（特許文献１参照）。
【０００５】
【特許文献１】特開２０００−８１２１号公報
【発明の開示】
【発明が解決しようとする課題】
【０００６】
しかし、特許文献１に記載のプーリーは、浸炭処理又は浸炭窒化処理により表面硬さを所定の硬さとなるようにし、耐摩耗性を向上させることができるが、前述したように、無段変速機用プーリーの摺動面には、高面圧が繰り返し作用するため、単なるアブレッシブ摩耗だけでなく、表面の疲労による亀裂を起因とした摩耗が発生するおそれがある。さらに、無段変速機用のプーリーの摺動面は、摺動発熱により表面の硬さが低下し、前記疲労亀裂による摩耗が助長されるおそれがある。この結果、プーリーの表面硬さを単に硬質にしたプーリーでは、充分に摺動面の摩耗を低減することができない場合がある。
【０００７】
本発明は、上記する問題に鑑みてなされたものであり、その目的とするところは、ベルトからの繰返し負荷及びベルトとの摺動発熱による、プーリーの摺動面の疲労亀裂を抑制することにより、摺動面の耐摩耗性を向上させることができる無段変速機用プーリー及び無段変速機を提供することにある。
【課題を解決するための手段】
【０００８】
前記課題を解決すべく、発明者らは鋭意検討を重ねた結果、プーリーの摺動面の摩耗を抑制するためには、疲労による亀裂の発生を抑制し、亀裂が発生した場合であっても、前記亀裂の進展を抑制することが重要であると考えた。そこで、発明者らは、摺動面の表面の表面硬さを所定の表面硬さにすることにより亀裂の発生を抑制し、仮に亀裂が発生した場合であっても、表面の近傍の組織を残留オーステナイトとし、所定の箇所に残留圧縮応力を付与することにより、亀裂の進展を抑制することができるとの新たな知見を得た。
【０００９】
本発明は、前記新たな知見に基づくものであり、本発明に係る無段変速機用プーリーは、金属ベルトに少なくとも一部が巻きつけられ、該金属ベルトに摺動する摺動面を少なくとも有し、素材の鋼としてＪＩＳ  Ｇ  ４０５３に規定されているクロム鋼又はクロムモリブデン鋼から選択した材料を用いた無段変速機用プーリーであって、前記無段変速機用プーリーは、前記摺動面の表面硬さがＨｖ８００以上であり、少なくとも１２００ＭＰａ以上の残留圧縮応力が付与された、前記摺動面を含む表層と、前記摺動面から深さ方向の２０μｍ以上の部分に残留オーステナイトを１５〜４０体積％有する残留オーステナイト層と、前記摺動面から深さ方向の少なくとも３０μｍ以上の部分に３００ＭＰａ以下の残留圧縮応力が付与された内部残留圧縮応力部と、を少なくとも備えることを特徴としている。
【００１０】
本発明によれば、摺動面の表面硬さをビッカース硬さＨｖ８００以上にすることにより、アブレッシブ摩耗を抑制するばかりでなく、摺動面の表面の初期亀裂の発生を抑制することができる。また、摺動面の表面硬さは、より高いほうが望ましいが、極端な硬さの向上はコスト増に繋がるため、コスト面を考慮した表面処理が必要である。
【００１１】
また、本発明の無段変速機用プーリーは、摺動面を含む表層に、少なくとも１２００ＭＰａ以上の残留圧縮応力が付与されているので、残留圧縮応力により、亀裂の発生及び進展を抑制することができる。すなわち、残留圧縮応力が前記範囲よりも小さい場合には、前記亀裂進展を抑制する効果を充分に発揮することができない。また、前記残留圧縮応力は、高ければ高いほど好ましいが、製造コスト等の生産性を考慮すると、例えば、残留圧縮応力の上限値は、１８００ＭＰａ以下であることがより好ましい。
【００１２】
なお、１２００ＭＰａ以上の残留圧縮応力が付与された表層は、前記内部残留圧縮応力部が確保できるのであれば、その層厚さは特に限定されるものではないが、摺動面から深さ方向の２０μｍ以上の部分に残留オーステナイトを１５〜４０体積％含有した残留オーステナイト層を得るためには、その表層の厚さは、少なくとも２０μｍ未満であることが好ましい。
【００１３】
さらに、無段変速機用プーリーは、前記摺動面から深さ方向に２０μｍ以上の部分に、残留オーステナイトを１５〜４０体積％有する残留オーステナイト層を備えているので、ベルトからの繰返し応力により、残留オーステナイトの加工誘起変態が起こり、新たなマルテンサイト（フレッシュマルテンサイト）が生成され、加工硬化を助長させる。また、残留オーステナイトからマルテンサイトが継続的に発生するので、ベルトとの摺動発熱を起因とした焼き戻しによる軟化を抑制することができる。なお、製造上の観点から、前記残留オーステナイト層は、摺動面から深さ方向に１００μｍ以下であることがより好ましい。
【００１４】
このように、摺動面の初期亀裂の発生及び進展に対しては、前記範囲の残留応力により抑制し、ベルトとの接触により、摺動面が摺動発熱し、前記残留圧縮応力が開放された場合であっても、亀裂が進展する位置（摺動面から少なくとも深さ方向２０μｍ以上の位置）に、残留オーステナイトを設けることにより、残留オーステナイトの加工誘起変態を期待することができ、亀裂の進展を抑制することができる。すなわち、前記位置から外れた場合には、より効果的に亀裂の進展を抑制することができない。また、残留オーステナイトが、１５体積％未満である場合には、加工誘起変態による亀裂進展抑制の効果を充分に期待することができない。さらに、残留オーステナイトが、４０体積％よりも多い割合の組織を造り込むのは難しく、そのような割合の鋼組織を得るには製造コストが増加すると共に、残留オーステナイトは軟質の組織であるため、硬さの低下が避けられなくなる。
【００１５】
なお、上述した「加工誘起変態」とは、残留オーステナイトの結晶格子が伸縮することによりマルテンサイトに変わることをいい、該加工誘起変態により、組織の応力が作用した時に、オーステナイトの特性によりその組織を有した部分は一瞬変形するが、すぐに安定した（オーステナイトよりも）硬質のマルテンサイトに変わり、変形部分の強度を高めることができる。
【００１６】
さらに、摺動面から少なくとも３０μｍ以上の部分に３００ＭＰａ以下の残留圧縮応力が付与された内部残留圧縮応力部を備えることにより、プーリー全体の耐衝撃特性を確保することができる。すなわち、前記残留圧縮応力より大きい場合には、プーリー全体の耐衝撃性が低下する場合がある。
【００１７】
なお、前記無段変速機用プーリーは、鋼系材料をプーリーの形状に加工後、高濃度浸炭処理、浸炭浸窒処理（浸炭窒化処理）、ショットブラスト、ラッピング、及びキャビテーションショット等から選択される２以上の処理を組み合わせて、該処理を摺動面に施すことにより、得ることができる。
【００１８】
本発明に係る無段変速機用プーリーで用いる素材としては、浸炭により硬度を高めることができる鋼材を選択する必要があり、従来から広く用いられているＪＩＳ  Ｇ  ４０５３で規定されているクロム鋼、又はクロムモリブデン鋼を用いるのがよい。なお、クロム鋼、クロムモリブデン鋼とは、規格にＳＣｒ，ＳＣＭという記号で記載された鋼のことを意味する。このような材料は、浸炭性に優れ、前記処理により容易に表面硬度を高めたプーリーを製造することができる。
【００１９】
また、本発明に係る無段変速機用プーリーで用いる素材としては、前記したＪＩＳ  Ｇ  ４０５３で規定されているクロム鋼又はクロムモリブデン鋼の含有するＳｉ，Ｍｎ，Ｍｏのうち少なくとも一種についてさらに増量し、以下の（ａ）〜（ｃ）のうち少なくとも一種の条件を満足する範囲の成分を含有する鋼を用いることもできる。（ａ）Ｓｉ：０．３５質量％を超え、かつ、１．０質量％以下、（ｂ）Ｍｎ：前記選択した材料において前記ＪＩＳ規格で規定されているＭｎの含有量の上限値を超え、かつ、１．５質量％以下、（ｃ）Ｍｏ：前記選択した材料において前記ＪＩＳ規格で規定されているＭｏの含有量の上限値を超え、かつ、０．８質量％以下である。本発明によれば、前記（ａ）〜（ｃ）のうち少なくとも一種の元素を、ＪＩＳ  Ｇ  ４０５３で規定の鋼に比べて増量することにより、摺動面の耐摩耗性をさらに向上させることができる。
【００２０】
すなわち、Ｓｉは、焼戻し軟化抵抗性を向上させるために有用であり、前記選択した材料において前記ＪＩＳ規格（ＪＩＳ  Ｇ  ４０５３）で規定されているＳｉの含有量の上限値０．３５質量％を超えて含有させることにより、更に焼き戻し軟化抵抗性を向上させることができる。しかしながら、１．０質量％よりも多い場合には、材料の靭性が低下するおそれがある。
【００２１】
Ｍｎは、材料の焼入れ性を確保するために有用であり、前記選択した材料において前記ＪＩＳ規格（ＪＩＳ  Ｇ  ４０５３）で規定されているＭｎの含有量の上限値を超えて含有させることにより、更に焼入れ性を向上させることができる。しかしながら、１．５質量％よりも多い場合には、粒界酸化を招くおそれがある。
【００２２】
Ｍｏは、Ｍｎと同様に材料の焼入れ性を確保するために有用であり、前記選択した材料において前記ＪＩＳ規格（ＪＩＳ  Ｇ  ４０５３）で規定されているＭｏの含有量の上限値を超えて含有させることにより、更に焼入れ性を向上させることができる。しかしながら、０．８質量％よりも多い場合には、材料の加工性を低下させるおそれがある。
【００２３】
尚、Ｍｎ及びＭｏの下限値を、ＪＩＳ規格（ＪＩＳ  Ｇ  ４０５３）で規定されている含有元素（Ｍｎ，Ｍｏ）の含有量の上限値を超えるとしたのは、選択した材料によって前記ＪＩＳ規格により規定される含有元素の含有量の上限値が異なっていることを考慮したものである。例えば、前記選択した材料がＳＣＭ４２０である場合には、ＪＩＳ規格（ＪＩＳ  Ｇ  ４０５３）で規定されているＳＣＭ４２０のＭｏの含有量の上限値は０．２５質量％であることから、前記（ｃ）に示す「前記選択した材料において前記ＪＩＳ規格により規定されるＭｏの含有量の上限値を超え」とは、この場合「０．２５質量％超え」を意味する。
【００２４】
また、本発明に係る前記無段変速機用プーリーで用いる素材の鋼としては、さらに、以下の（ｄ）〜（ｇ）のうち少なくとも一種の条件を満足する範囲の元素を、追加添加することにより、摺動面の耐摩耗性をさらに向上させることができる。（ｄ）Ｎｂ：０．００５〜０．２質量％、（ｅ）Ｔｉ：０．００５〜０．２質量％、（ｆ）Ｎｉ：０．０５〜３．０質量％、（ｇ）Ｂ：０．０００５〜０．００５質量％である。
【００２５】
すなわち、Ｎｂは、Ｎｂ（Ｃ，Ｎ）を形成し、材料の結晶粒粗大化防止に有用であり、０．００５質量％よりも少ない場合には、この効果が期待できない。また、０．２質量％よりも多い場合であっても、その効果は飽和してしまい、それ以上の効果は期待できない。
【００２６】
Ｔｉは、Ｔｉ（Ｃ，Ｎ）を形成し、材料の結晶粒粗大化防止に有用であり、０．００５質量％よりも少ない場合には、この効果を得ることが難しい。また、０．２質量％よりも多い場合であっても、その効果は飽和してしまい、それ以上の効果は期待できない。
【００２７】
Ｎｉは、材料の焼入れ性を確保するために有用であり、０．０５質量％よりも少ない場合には、この効果が期待できない。また、３．０質量％よりも多い場合には、硬さの上昇を招き、材料の加工性を低下させることになる。
【００２８】
Ｂは、材料の焼入れ性を確保するために有用であると共に粒界強度を向上させるために有用であり、０．０００５質量％よりも少ない場合には、この効果が期待できない。また、０．００５質量％よりも多い場合であっても、前記効果は飽和してしまい、それ以上の効果は期待できない。
【００２９】
Ｎｂ、Ｔｉ、Ｎｉ、Ｂは、前述のとおり、材料に含有させることで、それぞれ有用な特性を得ることができるため、目的とする特性に合わせて、前述の含有範囲内で材料に含有させることができる。
【００３０】
さらに、本発明に係る無段変速機は、上述したプーリーを入力プーリー及び出力プーリーのいずれか一方又は双方に備え、かつ、該入力プーリー及び出力プーリーに巻き掛けられた金属ベルトを少なくとも備えている。このようなプーリーを用いることにより、プーリーの耐摩耗性を向上させることができる。
【発明の効果】
【００３１】
本発明に係る無段変速機用プーリーによれば、ベルトからの繰返し負荷及びベルトとの摺動発熱による、プーリーの摺動面の疲労亀裂を抑制することにより、摺動面の耐摩耗性を向上させることができる。
【実施例】
【００３２】
以下に、本発明を実施例により説明する。
（実施例１）
＜試験体＞
図３に示すように、クロムモリブデン鋼（ＪＩＳ規格：ＳＣＭ４２０）を準備し、図６（ｃ）に示す無段変速機用プーリーの形状に、機械加工を行った。次に、該プーリーを加熱炉内に投入し、９００℃で７時間保持した後、８５０℃で１時間保持し、その後１３０℃で油焼入れした後、１６０℃で１時間焼き戻しを行い、浸炭処理を行った。そして、摺動面にショットピーニング処理を施し、表面に残留圧縮応力が付与され、内部の組織層に残留オーステナイトを有した試験体を製作した。
【００３３】
具体的には、図１に示すように、摺動面２ａの表面硬さがビッカース硬さＨｖ９９２（Ｈｖ８００以上）であり、摺動面に１３９０ＭＰａ（１２００ＭＰａ以上）の残留応力が付与された摺動面２ａを含む表層２１と、摺動面２ａから深さ方向の２０μｍ〜３０μｍの部分に残留オーステナイトを２２．６体積％（１５〜４０体積％）有する残留オーステナイト層２２と、摺動面から深さ方向の３０μｍ以上の部分に、２３９ＭＰａ（３００ＭＰａ以下）の残留圧縮応力が付与された内部残留圧縮応力部２３とを、少なくとも備えた試験体（無段変速機用プーリー）を製作した。ここで、試験体の残留圧縮応力は、Ｘ線残留応力測定装置によって測定し、残留オーステナイトの組織の割合は、別途サンプルを製作し、深さ方向に沿った断面を顕微鏡で観察し測定し、確認した。
【００３４】
なお、図２は、試験体の摺動面２ａからの深さと該深さにおける内部残留応力分布を示しており、製作された試験体は、摺動面を含む表層（図２のＡの領域）に、１２００ＭＰａ以上の残留圧縮応力が付与されており、摺動面から深さ方向３０μｍの部分である内部残留圧縮応力部（図２のＢの領域）に、３００ＭＰａ以下の残留圧縮応力が付与されていることになる。
【００３５】
＜摩耗試験＞
製作した試験体（無段変速機用プーリー）を搭載した無段変速機を、入力トルクを任意に変更できる装置に取付け、摩耗試験を行った。プーリーの使用環境条件として最も摩耗が厳しいとされる変速比が最大となるアンダードライブ側に、ベルトの巻き付け位置を固定した条件（γｍａｘ）において、プライマリプーリー（入力プーリー）に入力するトルク、シーブとベルト狭圧を過負荷のかかる状態にして、摩擦試験を実施した。
【００３６】
具体的には、入力トルクＴｉｎ＝３００Ｎｍ、プライマリプーリーへの入力回転数Ｎｉｎ＝３４００ｒｐｍ、変速比γｍａｘ固定、油温１５０℃環境下において、１７時間運転後のシーブ面（摺動面）の摩耗量（摩耗深さ）を測定した。これらの結果を図４に示す。
【００３７】
尚、図４に示す「炭素濃度（％）」は、摺動面において含有する炭素濃度の値（質量％）を示しており、「表面硬さ（Ｈｖ）」は、摺動面のビッカース硬さの値を示しており、「残留σ（ＭＰａ）」は、残留圧縮応力の値であり、「表面」は摺動面の残留圧縮応力、「３０μｍ」は摺動面から深さ方向の３０μｍの部分の残留圧縮応力の値を示している。さらに、「Ｓ．Ｐ．後残留γ（％）」は、摺動面から深さ方向の２０μｍ〜３０μｍの部分の残留オーステナイト組織の割合（体積％）を示している。
【００３８】
（実施例２〜１０）
実施例１と同じようにして、実施例２〜１０の試験体を製作した。実施例２が、実施例１と相違する点は、ショットピーニングの処理条件であり、実施例３〜１０が、実施例１と相違する点は、図３に示す鋼材を用いた点である。また、実施例２〜１０が実施例１と共通する点は、いずれも、図４に示すように、摺動面の表面硬さがビッカース硬さＨｖ８００以上であり、摺動面に１２００ＭＰａ以上の残留応力が付与された摺動面を含む表層と、摺動面から深さ方向の２０μｍ〜３０μｍの部分に残留オーステナイトを１５〜４０体積％有する残留オーステナイト層と、摺動面から深さ方向の３０μｍ以上の部分に、３００ＭＰａ以下の残留圧縮応力が付与された内部残留圧縮応力部と、を備えるように、試験体（無段変速機用プーリー）を製作した点である。そして、これらの試験体に対して、実施例１と同じ条件で、摩耗試験を行った。これらの結果を図４に示す。
【００３９】
（比較例１〜４）
実施例１と同じようにして、試験体を製作した。比較例１〜３が、実施例１と相違する点は、浸炭処理の処理条件及びショットピーニングの処理条件を変えた点である。具体的には、比較例１〜３は、摺動面を含む表層の残留圧縮応力が１２００ＭＰａ未満であり、３０μｍ以上の部分の内部残留圧縮応力３００ＭＰａを超えており、２０μｍ以上の部分の残留オーステナイトを１５体積％未満とした点が実施例１と相違する。また、比較例４が、実施例１と相違する点は、ショットピーニングをしなかった点である。具体的には、比較例４は、摺動面の表面硬さがＨｖ８００未満であり、表層の残留圧縮応力が１２００ＭＰａ未満である点が、実施例１と相違する。そして、比較例１〜４の試験体に対して、実施例１と同じ条件で、摩耗試験を行った。これらの結果を図４に示す。
【００４０】
（結果１及び考察１）
実施例１〜１０の摩耗量は、いずれも１０μｍ以下であったが、比較例１〜４の摩耗量は、いずれも１０μｍを超えていた。
比較例１〜３は、摺動面の表面硬さがＨｖ８００以上であっても、ベルトからの繰返し荷重及びベルトとの摺動発熱により、摺動面に亀裂が発生した場合には、実施例１〜１０に比べて表層の残留圧縮応力の値が低いため、亀裂が進展し易いと考えられる。また、摺動面から深さ方向にさらに亀裂が進展した場合には、比較例１〜３は、実施例１〜１０に比べて、残留オーステナイト層における残留オーステナイトの組織の割合が少ないことから、加工誘起変態よる効果が発揮され難いと考えられる。この結果、比較例１〜３は、実施例１〜１０よりも、疲労亀裂起因の摩耗が発生し易く、摩耗量の値が大きくなったと考えられる。
【００４１】
また、比較例４は、ショットピーニングを実施していないため、実施例１〜１０に比べて、表面硬さ及び表面の残留応力が低いので、アブレッシブ摩耗がし易く、さらには摺動面における亀裂の発生及び亀裂の進展もし易いと考えられる。この結果、比較例４は、実施例１〜１０よりも、摩耗量の値が大きくなったと考えられる。
【００４２】
なお、図３，４に示すように、実施例６及び９の試験体は、０．０５〜３．０質量％の範囲を満たすニッケルを含有しており、実施例７の試験体は、０．００５〜０．２質量％の範囲を満たすニオブを含有しており、実施例８の試験体は、０．００５〜０．２質量％の範囲を満たすチタンを含有しており、実施例１０の試験体は、０．０００５〜０．００５質量％の範囲を満たすホウ素を含有している。前記範囲内で、さらに元素が添加された場合であっても、図４に示すように、摺動面の耐摩耗性は確保されると考えられる。
【００４３】
（実施例１１〜１３）
実施例１と同じようにして、試験体を製作した。実施例１と相違する点は、浸炭処理に変更して浸炭浸窒処理（浸炭窒化処理）を行った点である。具体的には、該プーリーを加熱炉内に投入し９５０℃で６時間保持した後、８５０℃で４時間保持し、その後６０℃で油焼入れした後、１６０℃で１時間焼き戻しを行い、浸炭浸窒処理を行った。そして、実施例１と同じ条件で、摺動面にショットピーニング処理を施し、表面に残留圧縮応力と、残留オーステナイトを有した試験体を製作し、摩耗試験を行った。この結果を図５に示す。尚、浸炭浸窒処理を評価するために、炭素濃度に加えて、摺動面の含有窒素濃度も同時に示した。
【００４４】
（比較例５〜７）
実施例１と同じようにして、試験体を製作した。実施例１と相違する点は、浸炭処理に変更して浸炭浸窒処理を行った点と、ショットピーニングの処理の条件を変えた点であり、比較例５〜７は、摺動面を含む表層の残留圧縮応力が１２００ＭＰａ以下であり、３０μｍ以上の部分に内部残留圧縮応力が３００ＭＰａよりも大きく付与されており、２０μｍ以上の部分の残留オーステナイトを１５体積％未満とした点である。そして、比較例５〜７の試験体に対して、実施例１と同じ条件で、摩耗試験を行った。この結果を図５に示す。
【００４５】
（結果２及び考察２）
実施例１１〜１３の摩耗量は、いずれも１０μｍ以下であったが、比較例５〜７の摩耗量は、いずれも１０μｍを超えていた。上述したと同様に、比較例５〜７は、実施例１１〜１３に比べて表層の残留圧縮応力が低く、残留オーステナイト層における残留オーステナイトの割合が少ないことから、加工誘起変態よる効果が発揮されなかったと考えられる。この結果、比較例５〜７は、実施例１１〜１３よりも、疲労亀裂が起因とした摩耗が発生し易く、摩耗量の値が大きくなったと考えられる。
【００４６】
以上、本発明の実施例を詳述してきたが、具体的な構成はこの実施例に限定されるものではなく、本発明の要旨を逸脱しない範囲における設計変更があっても、それらは本発明に含まれるものである。
【図面の簡単な説明】
【００４７】
【図１】実施例１に係る無段変速機用プーリー（試験体）の摺動面を含む断面を示した模式図。
【図２】実施例１に係る無段変速機用プーリーの摺動面からの深さと該深さにおける内部残留応力分布を示した模式図。
【図３】実施例１〜１０及び比較例１〜４の無段変速機用プーリーの組成を示した表図。
【図４】実施例１〜１０及び比較例１〜４の特性と摩耗試験の結果を示した図。
【図５】実施例１１〜１３及び比較例５〜７の特性と摩耗試験の結果を示した図。
【図６】従来の無段変速機の要部模式図であり、（ａ）は、無段変速機の要部斜視図、（ｂ）は、（ａ）のＡ部の部分拡大図、（ｃ）は、出力プーリーの模式断面図。
【符号の説明】
【００４８】
１：入力プーリー、２：出力プーリー、２Ａ，２Ｂ：シーブ、２ａ：摺動面、３：ベルト、２１：表層、２２：残留オーステナイト層、２３：内部残留圧縮応力部
【図１】
0004938603.tif 000002
【図２】
0004938603.tif 000003
【図３】
0004938603.tif 000004
【図４】
0004938603.tif 000005
【図５】
0004938603.tif 000006
【図６】
0004938603.tif 000007